КОМПЛЕКСНАЯ ДОБАВКА
COMPLEX ADDITIVE

Изобретение относится к строительным материалам и может быть использовано в качестве комплексной добавки в растворную смесь при производстве пенобетонов.
Известна комплексная добавка в растворные смеси, содержащая абиетат натрия, калиевую щелочь, мездровый клей, воду и соль жирной кислоты (RU №2205814, С04В 38/10, опубл. 10.06.2003).
Недостатком указанной добавки является недостаточно низкая усадка при твердении материала.
Наиболее близкой к предлагаемому изобретению является комплексная добавка, содержащая амилозу и золь кремниевой кислоты (RU №2278839, С04В 22/08, опубл. 27.06.2006).
Недостатком такой комплексной добавки является недостаточно низкая усадка при твердении материала.
Задачей данного изобретения является уменьшение усадки пенобетона при твердении.
Технический результат изобретения достигается тем, что комплексная добавка, содержащая золь кремниевой кислоты, также содержит пенообразующую добавку на протеиновой основе при следующих соотношениях компонентов, мас.%:
Пенообразующая добавка на протеиновой основе
3,7-4,2
Золь кремниевой кислоты
95,8-96,3
На момент подачи заявки, по мнению авторов и заявителя, заявленная комплексная добавка не известна и обладает мировой новизной.
Новым является новое сочетание известных компонентов, используемых при производстве пенобетона, и их новое количественное соотношение, что позволяет получить указанный технический результат.
По мнению авторов и заявителя, данная комплексная добавка не известна и можно сделать вывод о соответствии изобретения условию патентоспособности «новизна». Добавление золя кремниевой кислоты к пенообразующей добавке на протеиновой основе оказывает положительное влияние на формирование безусадочной мелкопоровой структуры пенобетона при твердении.
Осуществимость изобретения подтверждена примером конкретного выполнения
Пример конкретного выполнения
Предлагаемую комплексную добавку вводят следующим образом.
Комплексная добавка, содержащая концентрированную пенообразующую добавку на протеиновой основе и золь кремниевой кислоты, используется для приготовления строительной пены при следующих соотношениях компонентов, мас %:
Пенообразующая добавка на протеиновой основе
3,7-4,2
Золь кремниевой кислоты
95,8-96,3
В качестве пенообразующей добавки на протеиновой основе могут быть применены следующие марки: Addiment SB 31L (жидкость темно-коричневого цвета, интервал рН ценообразования: 6-10; основное активное вещество - протеингидролизат; (Хитров А.В., автореферат на соискание уч. ст. д.т.н. «Технология и свойства пенобетона с учетом природы вводимой пены». СПб, ПГУПС, 2006); область применения: в качестве добавки для производства пенобетона; торговая марка RENIMENT SB 31L; фирма-изготовитель «SIKA ADDIMENT GmbH» B-69171 Leimen, ФРГ), а также «FOAMCEM» (основное активное вещество - протеингидролизат; область применения: вспениватель для приготовления легкого ячеистого бетона; производитель Laston Italiana S.P.A) и «GreenFroth-P» (основное активное вещество - протеингидролизат; область применения: для производства пенобетона, а также для изготовления легких стеновых и отделочных материалов; производитель «ISOLTECH snc di Scarpa & C» Via C. Colombo, 41 24020 RANICA (BG), Italy).
Ниже приведены результаты исследования предлагаемой комплексной добавки.
2
Цементная смесь состава, мас.%: портландцемент марки М400-Д20 - 78%, SiO - 22% затворяется водой при водовяжущем отношении (В/В) 0,39.
2
Дозируют концентрированную пенообразующую добавку на протеиновой основе Addiment SB 31L с процентной концентрацией основного вещества 70% в количестве 0,7% от массы цемента, промышленный кремнезоль КЗ-ТМ процентной концентрации оксида кремния SiO 3,3% в количестве 17,1% от массы цемента, перемешивают в полиэтиленовой емкости и получают строительный раствор пенообразующей добавки. При помощи пеногенератора получают строительную пену. Полученную строительную пену перемешивают с приготовленной растворной смесью до получения однородной пенобетонной смеси.
Образцы пенобетона, изготовленные с предлагаемой комплексной добавкой, твердеют при естественных условиях. После 28 суток твердения образцы испытывают в соответствии с ГОСТ 12852-87 «Бетоны ячеистые. Общие требования к методам испытаний». Результаты представлены в таблице.
Анализ результатов, приведенных в таблице, свидетельствует о том, что введение указанной комплексной добавки приводит к уменьшению усадки пенобетона в сравнении со значениями, достигаемыми при использовании прототипа.
2
Усадка пенобетона, полученного с использованием комплексной добавки, содержащей пенообразующую добавку на протеиновой основе и золь кремниевой кислоты процентной концентрации оксида кремния SiO 3,3% при следующих соотношениях компонентов, мас.%
Пенообразующая добавка на протеиновой основе
3,7-4,2
Золь кремниевой кислоты
95,8-96,3
Таблица
№
Комплексная добавка, мас.%
Комплексная добавка, % от массы цемента
Усадка, мм/м
Известная добавка
1
Амилоза 30
Золь кремниевой кислоты 70
5
0.48
Добавка по изобретению
1
Пенообразующая добавка на протеиновой основе 3,7
17,55
0.25
Золь кремниевой кислоты 96,3
2
Пенообразующая добавка на протеиновой основе 4,0
17,80
0.22
Золь кремниевой кислоты 96,0
3
Пенообразующая добавка на протеиновой основе 4,2
18,05
0.24
Золь кремниевой кислоты 95,8